(57)【要約】      （修正有）【課題】1.0インチ（27.4mm）以下のガラス基板を有する小型磁気記録媒体に関し、磁気記録装置のスピンドルに組み込んだ際の基板の変形を低減し、磁気ヘッドの浮上の安定化を図る。【解決手段】ディスク状のガラス基板を用いた直径1.0インチ（27.4mm）以下の磁気記録媒体において、基板の板厚ｔの二乗と直径ｄの比（ｔ2／ｄ）の値を0.007以上とする。【選択図】図１
0003128069.tif 000002
【実用新案登録請求の範囲】
【請求項１】
ディスク状のガラス板を用いた直径1.0インチ（27.4mm）以下の磁気記録媒体用の基板であって、板厚ｔの二乗と直径ｄの比（ｔ2／ｄ）の値が0.007以上であることを特徴とする磁気記録媒体用の基板。
【請求項２】
請求項１に記載の基板上に、磁気記録層を形成してなることを特徴とする磁気記録媒体。
【考案の詳細な説明】
【技術分野】
【０００１】
この考案は、各種磁気記録装置に使用される磁気記録媒体用の基板、特に、ディスク状の磁気記録媒体用ガラス基板と、この基板上に磁気記録層を形成してなる磁気記録媒体に関する。
【背景技術】
【０００２】
磁気記録媒体用ガラス基板の抗折強度は、板厚ｔの二乗に比例し、直径ｄに反比例する。ガラス基板を用いた比較的小型のディスク状磁気記録媒体としては、2.5インチサイズ、1.89インチサイズ、1 インチサイズ、0.85インチサイズの４種類が市販されている。それらに用いられる磁気記録媒体用ガラス基板としては、その直径ｄおよび板厚ｔが、一般に、以下のようなものが使用されており、板厚ｔの二乗と直径ｄの比（ｔ2／ｄ）の値が、概ね0.005〜0.007の範囲内となっている。
【０００３】
直径ｄ                板厚ｔ          （ｔ2／ｄ）
2.5インチ（65mm）       0.635mm            0.0062
1.89インチ（48mm）      0.508mm            0.0054
1.0インチ（27.4mm）     0.381mm            0.0053
0.85インチ（21.6mm）    0.381mm            0.0067
（ｔ2／ｄ）の値が上記0.005〜0.007の範囲内であれば磁気記録媒体の抗折強度は問題ないことが、実績として分かっている。
【０００４】
直径ｄおよび板厚ｔに関連して、特許文献１は下記を開示している。特許文献１に開示された発明の要点は、その要約の記載を引用すると下記のとおりである。即ち、特許文献１は、「剛性の低い材料からなるディスク基板を用いた場合であっても、回転時に発生する共振による振動（ディスクフラッタ）を抑制することを可能とする。」ことを課題とし、その解決手段として、「ヤング率が７．０×１０3kgf/mm2以下、ポアソン比が０．２２以上、質量密度が２．５５×１０-10kgf・sec2/mm4以下、直径が３．５インチ以下となるディスク基板を用いたディスク状記録媒体において、ガラス基板を用いた直径が２．５インチ、厚さが０．６３５ｍｍのディスク状記録媒体とフラッタ振幅が略等しいかそれ以下、且つ、最低次数の振動モードの共振周波数が略等しいかそれ以下となる際に、ディスク基板の厚さをｔ［ｍｍ］とし、ディスク基板の中心部を保持するクランプの外径をｄｃ［ｍｍ］としたとき、これらディスク基板の厚さｔ及びクランプの外径ｄｃが、ｔ≦０．０６４ｄｃ／２−０．２２及びｔ≧０．０６４ｄｃ／２−０．５８を満足する関係にある。」ことを開示する。
【０００５】
また、特許文献１は、その段落［００５７］において、「ディスク外径ｄが４８ｍｍ，ディスク厚ｔが０．６３５ｍｍとなる１．８インチＧＡディスク（ガラス基板を用いたディスク）のフラッタ振幅の実測値を図２に示す」旨を記載する。この場合の（ｔ2／ｄ）の値を計算すると0.0084であり、即ち、特許文献１はフラッタ振幅との関連において、前記0.005〜0.007の範囲より大きい値を開示している。
【特許文献１】特開２００１−３４４７４２号公報
【考案の開示】
【考案が解決しようとする課題】
【０００６】
ところで、近年、磁気記録装置はモバイル用途が多様化し、サイズの小型化が進んでいる。サイズが小さくなるということは、磁気記録媒体の直径も小さくなり板厚も薄くできる。しかしながら、板厚が薄くなってくると、磁気記録装置のスピンドルに組み込んだ時にクランプによる影響で基板の変形がおき、結果として磁気ヘッドの浮上が不安定になるという問題が発生する。
【０００７】
この考案は、上記の点に鑑みてなされたもので、本考案の課題は、1.0インチ（27.4mm）以下のガラス基板を有する小型の磁気記録媒体に関し、磁気記録装置のスピンドルに組み込んだ際の基板の変形を低減し、磁気ヘッドの浮上の安定化を図ることにある。
【課題を解決するための手段】
【０００８】
上記課題は、以下により達成される。即ち、本考案によれば、ディスク状のガラス板を用いた直径1.0インチ（27.4mm）以下の磁気記録媒体用の基板であって、板厚ｔの二乗と直径ｄの比（ｔ2／ｄ）の値が0.007以上であることを特徴とする（請求項１）。
【０００９】
また、磁気記録媒体の考案としては、前記請求項１に記載の基板上に、磁気記録層を形成してなることを特徴とする（請求項２）。
【００１０】
クランプ時の変形を小さくするためにはクランプをいかに平坦に行うかが重要であるが、変形が起きているのは、板厚が薄くなったことが一番の要因である。小径化が進み薄板化が進んでも板厚ｔの二乗と直径ｄの比（ｔ2／ｄ）の値が0.005〜0.007の間であれば抗折強度上の問題はないが、板厚を厚くすることにより、クランプ時の変形を軽減できる。
【考案の効果】
【００１１】
この考案によれば、磁気記録媒体を磁気記録装置のスピンドルに組み込んだ際の基板の変形を低減することができ、磁気ヘッドの浮上を安定させることができる。
【考案を実施するための最良の形態】
【００１２】
ディスク状のガラス板を用いた直径1.0インチ（27.4mm）以下の磁気記録媒体用基板において、板厚ｔの二乗と直径ｄの比（ｔ2／ｄ）の値を0.007以上とすることにより、磁気記録媒体のクランプ時の変形を軽減できる。
【実施例】
【００１３】
以下に、本考案の実施例に関わり、磁気記録媒体を磁気記録装置に組み込んでクランプした際の媒体の平坦度を測定して評価した結果について比較例と共に述べる。
【００１４】
なお、平坦度の測定は、位相シフト干渉方式による表面形状測定装置であって、ZYGO社製（現キヤノンマーケティングジャパン株式会社）のGPI により行った。
【００１５】
（実施例）
0.85インチ磁気記録媒体用ガラス基板（直径ｄ21.6mm）において、基板の板厚ｔを0.508mmとし、（ｔ2／ｄ）の値を0.012とした磁気記録媒体を作成して平坦度を測定した。この磁気記録媒体を磁気記録装置に組み込んでクランプした際の媒体の平坦度測定結果を図１に示す。実施例のクランプした状態での平坦度は、０．３７μmであった。
【００１６】
（比較例）
0.85インチ磁気記録媒体用ガラス基板（直径ｄ21.6mm）において、基板の板厚ｔを0.381mmとし、（ｔ2／ｄ）の値を、従来の0.067とした磁気記録媒体を作成して平坦度を測定した。この磁気記録媒体を磁気記録装置に組み込んでクランプした際の媒体の平坦度測定結果を図２に示す。比較例のクランプした状態での平坦度は、１．１２μmであった。
【００１７】
なお、図３に図２の比較例の磁気記録媒体におけるクランプなしの状態での媒体の平坦度測定結果を示すが、クランプなしの状態での平坦度は、０．１５μmであった。
【００１８】
上記結果から明らかなように、実施例の場合、磁気記録装置に組み込んでスピンドルにクランプするときの変形を比較例に比べて大幅に小さくすることが可能となり、磁気ヘッドの浮上を安定させることができる。
【図面の簡単な説明】
【００１９】
【図１】この考案の実施例の磁気記録媒体を、磁気記録装置に組み込んでクランプした際の媒体の平坦度測定結果を示す図。
【図２】この考案の比較例の磁気記録媒体を、磁気記録装置に組み込んでクランプした際の媒体の平坦度測定結果を示す図。
【図３】図２の比較例の磁気記録媒体におけるクランプなしの状態での媒体の平坦度測定結果を示す図。
【符号の説明】
【００２０】
なし
【図１】
0003128069.tif 000003
【図２】
0003128069.tif 000004
【図３】
0003128069.tif 000005